(57)【特許請求の範囲】
【請求項１】
表面基材と、該表面基材の一方の面に設けられた粘着層と、前記粘着層を覆うよう貼着された剥離シートとを有する絆創膏を収納するのに用いられる絆創膏用包装材であって、
前記絆創膏を前記絆創膏用包装材に収納した状態で、前記絆創膏の前記表面基材と対向するように設置され、第１のシート基材と、該第１のシート基材の前記絆創膏側に設けられた第１のコールドシール層とを有する第１のシートと、
前記絆創膏を前記絆創膏用包装材に収納した状態で、前記絆創膏の前記剥離シートと対向するように設置され、第２のシート基材と、該第２のシート基材の前記絆創膏側に設けられた第２のコールドシール層とを有する第２のシートとで構成され、
前記第１のコールドシール層および前記第２のコールドシール層は、それぞれ、ゴムとアクリル樹脂との混合物で構成され、前記第１のコールドシール層のゴムの含有率は、前記第２のコールドシール層のゴムの含有率よりも小さいことを特徴とする絆創膏用包装材。
【請求項２】
前記第１のコールドシール層の前記ゴムの含有率をＡ［質量％］、前記第２のコールドシール層の前記ゴムの含有率をＢ［質量％］としたとき、１．０５≦Ｂ／Ａ≦２．４０の関係を満足する請求項１に記載の絆創膏用包装材。
【請求項３】
前記第１のコールドシール層において、前記ゴムと前記アクリル樹脂との質量比率は、０．３：１〜２．２：１である請求項１に記載の絆創膏用包装材。
【請求項４】
前記第２のコールドシール層において、前記ゴムと前記アクリル樹脂との質量比率は、２．３：１〜４：１である請求項１に記載の絆創膏用包装材。
【請求項５】
請求項１に記載の絆創膏用包装材と、
該絆創膏用包装材に収納され、表面基材と、該表面基材の一方の面に設けられた粘着層と、前記粘着層を覆うよう貼着された剥離シートとを有する絆創膏とを備えることを特徴とする絆創膏包装体。
【請求項６】
前記絆創膏の前記表面基材は、ポリウレタンフィルムである請求項５に記載の絆創膏包装体。
【請求項７】
前記絆創膏は、さらに、前記表面基材の前記粘着層と反対側の面に設けられた印刷層を有する請求項５に記載の絆創膏包装体。
【発明の詳細な説明】
【技術分野】
【０００１】
本発明は、絆創膏用包装材および絆創膏包装体に関するものである。
【背景技術】
【０００２】
従来より、表面基材と粘着層とパッド層と剥離シートとを備えた絆創膏を収納するのに用いられる包装材が知られている。この包装材は、シート基材と、シート基材の表面に形成され、ゴムとアクリル樹脂とで構成されたコールドシール層とを有する一対のシート材で構成されている（例えば、特許文献１参照）。
このような包装材では、一対のシート材のコールドシール層同士を接触させて圧力を加えると、コールドシール層同士が接着されるという性質を利用することにより、シート材同士を接着して、その内部に絆創膏を密封する。これにより、絆創膏が細菌などにより汚染されるのを防止している。【０００３】
しかしながら、従来の包装材では、絆創膏を収納した状態が長期にわたって維持されると、表面基材側のシート材のコールドシール層と表面基材とが経時的に密着（接着）し、包装材と絆創膏との分離が困難となるといった問題があった。かかる問題を解決するために、表面基材側のシート材にコールドシール層を設けないことも考えられる。しかしながら、この場合、剥離シート側のシート材のコールドシール層と表面基材側のシート材のシート基材とを接着して、絆創膏を包装するので、包装材の密封性が担保できないといった問題があった。このように、包装材の密封性が損なわれると、密封の不完全な部分から細菌などが包装材の内部に侵入して、絆創膏が汚染されてしまう。すなわち、絆創膏の滅菌状態を保証することが出来なくなる。
【先行技術文献】
【特許文献】
【０００４】
【特許文献１】特開平０９−１５０４７５号公報
【発明の概要】
【発明が解決しようとする課題】
【０００５】
本発明の目的は、絆創膏用包装材および絆創膏包装体を提供することにある。
【課題を解決するための手段】
【０００６】
このような目的は、下記（１）〜（７）の本発明により達成される。
（１）
表面基材と、該表面基材の一方の面に設けられた粘着層と、前記粘着層を覆うよう貼着された剥離シートとを有する絆創膏を収納するのに用いられる絆創膏用包装材であって、
前記絆創膏を前記絆創膏用包装材に収納した状態で、前記絆創膏の前記表面基材と対向するように設置され、第１のシート基材と、該第１のシート基材の前記絆創膏側に設けられた第１のコールドシール層とを有する第１のシートと、
前記絆創膏を前記絆創膏用包装材に収納した状態で、前記絆創膏の前記剥離シートと対向するように設置され、第２のシート基材と、該第２のシート基材の前記絆創膏側に設けられた第２のコールドシール層とを有する第２のシートとで構成され、
前記第１のコールドシール層および前記第２のコールドシール層は、それぞれ、ゴムとアクリル樹脂との混合物で構成され前記第１のコールドシール層のゴムの含有率は、前記第２のコールドシール層のゴムの含有率よりも小さいことを特徴とする絆創膏用包装材。【０００７】
（２）  
前記第１のコールドシール層の前記ゴムの含有率をＡ［質量％］、前記第２のコールドシール層の前記ゴムの含有率をＢ［質量％］としたとき、１．０５≦Ｂ／Ａ≦２．４０の関係を満足する上記（１）に記載の絆創膏用包装材。【０００８】
（３）  
前記第１のコールドシール層において、前記ゴムと前記アクリル樹脂との質量比率は、０．３：１〜２．２：１である上記（１）に記載の絆創膏用包装材。【０００９】
（４）  
前記第２のコールドシール層において、前記ゴムと前記アクリル樹脂との質量比率は、２．３：１〜４：１である上記（１）に記載の絆創膏用包装材。【００１０】
（５）  
上記（１）に記載の絆創膏用包装材と、
該絆創膏用包装材に収納され、表面基材と、該表面基材の一方の面に設けられた粘着層と、前記粘着層を覆うよう貼着された剥離シートとを有する絆創膏とを備えることを特徴とする絆創膏包装体。【００１１】
（６）  
前記絆創膏の前記表面基材は、ポリウレタンフィルムである上記（５）に記載の絆創膏包装体。【００１２】
（７）  
前記絆創膏は、さらに、前記表面基材の前記粘着層と反対側の面に設けられた印刷層を有する上記（５）に記載の絆創膏包装体。
【発明の効果】
【００１３】
本発明によれば、絆創膏を高い密封状態で収納し得、かつ、絆創膏を容易に取り出すことができる絆創膏用包装材および該絆創膏用包装材に絆創膏が収納された絆創膏包装体を提供することができる。
【図面の簡単な説明】
【００１４】
【図１】図１は、本発明の絆創膏用包装材の好適な実施形態を示す縦断面図である。
【図２】図２は、本発明の絆創膏包装体の好適な実施形態を示す平面図である。
【発明を実施するための形態】
【００１５】
以下、本発明の絆創膏用包装材および絆創膏包装体を好適実施形態に基づいて詳細に説明する。
【００１６】
図１は、本発明の絆創膏用包装材の好適な実施形態を示す縦断面図、図２は、本発明の絆創膏包装体の好適な実施形態を示す平面図である。
【００１７】
絆創膏用包装材１は、図１および図２に示すように、その内部に、絆創膏１００を収納するのに用いられる。
【００１８】
まず、絆創膏用包装材１の説明に先立ち、絆創膏１００について説明する。
絆創膏１００は、図１に示すように、表面基材１０１と、表面基材１０１の一方の面に設けられた粘着層１０２と、粘着層１０２の表面基材１０１と反対側の面に設けられたパッド層１０３と、粘着層１０２のパッド層１０３が設けられた面を覆うよう貼着された剥離シート１０４と、表面基材１０１の他方の面に設けられた印刷層１０５とを有している。
【００１９】
表面基材１０１は、粘着層１０２、パッド層１０３および印刷層１０５を支持する機能を有しており、主として樹脂材料で構成されたフィルムである。
【００２０】
表面基材１０１としては、例えば、ポリウレタンフィルム、塩化ビニルフィルム、ポリオレフィンフィルム等の柔軟性を有するフィルムを用いることができる。中でも、印刷適性に優れ、曲面追従性が高いことから、ポリウレタンフィルムが好適に用いられる。しかしながら、表面基材１０１としてポリウレタンフィルムを用いた場合、後述するような絆創膏用包装材と絆創膏１００の表面基材１０１とが接着してしまうといった問題が顕著であったが、本発明の絆創膏用包装材１によれば、表面基材１０１としてポリウレタンフィルムを用いた場合であっても、上記問題の発生を効果的に防止することができる。
【００２１】
粘着層１０２は、絆創膏１００を患部に添付する機能を備えた層である。
粘着層１０２を構成する材料としては、特に限定されず、例えば、アクリル系粘着剤、シリコーン系粘着剤、ウレタン系粘着剤、天然ゴム等が挙げられる。
【００２２】
パッド層１０３は、絆創膏を患部に添付した際に、患部の止血・保護等の機能を有する層である。
【００２３】
パッド層１０３としては、例えば、織布または不織布等、または、水または油状成分を含有する高分子ゲル等を用いることができる。また、織布または不織布の構成材料としては、例えば、レーヨン、ポリエチレン、ポリプロピレン、ポリオレフィン、アルギン酸塩等が挙げられ、これらの１種または２種以上を組み合わせて用いることができる。
【００２４】
剥離シート１０４は、粘着層１０２およびパッド層１０３を保護する機能を有している。
このような剥離シート１０４としては、特に限定されず、公知のものを用いることができる。中でも、剥離シート１０４として、後述するコールドシール層と接する面の表面粗さが大きい剥離シートが好ましく用いられる。特に、コールドシール層との密着性が低いことから、紙材に剥離剤を塗布した剥離シートがより好ましく用いられる。
【００２５】
印刷層１０５は、表面基材１０１上に設けられている。例えば、子供向け用の絆創膏の場合、印刷層１０５はキャラクター等の図柄を表示する層である。表面基材１０１上に印刷層１０５を設ける場合、表面基材１０１の印刷層１０５と接する面の表面粗さが小さいことが、印刷の仕上がりを美しくするために必要とされる。しかしながら、本実施形態のように表面基材１０１上に印刷層１０５を設けた場合、後述するような絆創膏用包装材と印刷層１０５とが接着してしまうといった問題が顕著であったが、本発明の絆創膏用包装材１によれば、表面基材１上に印刷層１０５を設けた場合であっても、上記問題の発生を効果的に防止することができる。
【００２６】
次に、絆創膏用包装材１について説明する。
図１に示すように、絆創膏用包装材１は、絆創膏１００の表面基材１０１側に設置される第１のシート１１ａと、絆創膏１００の剥離シート１０４側に設置される第２のシート１１ｂとで構成されている。
【００２７】
第１のシート１１ａは、シート基材１２ａと、シート基材１２ａ上に設けられたコールドシール層１３ａとを有しており、絆創膏１００を絆創膏用包装材１に収納した状態でコールドシール層１３ａが絆創膏１００を収納する側に向くよう設置される。
【００２８】
また、第２のシート１１ｂは、シート基材１２ｂと、シート基材１２ｂ上に設けられたコールドシール層１３ｂとを有しており、絆創膏１００を絆創膏用包装材１に収納した状態でコールドシール層１３ｂが絆創膏１００を収納する側に向くよう設置される。
【００２９】
シート基材１２ａおよびシート基材１２ｂは、各コールドシール層を支持する機能を有しているとともに、絆創膏１００を絆創膏用包装材１に収納した状態で絆創膏１００が細菌等に汚染されるのを防止する機能を有している。
【００３０】
シート基材１２ａおよびシート基材１２ｂとしては、特に限定されず、例えば、グラシン紙、高密度ポリエチレン不織布、ポリオレフィンフィルム、ポリエステルフィルム等が挙げられる。これらの中でも特に、絆創膏１００の滅菌処理に用いられるエチレンオキサイドガスの透過性が高い点、取り扱い性が優れている点（適度な折れ曲がり易さを有している点）および安価であるという点からグラシン紙を用いるのが好ましい。
【００３１】
シート基材１２ａおよびシート基材１２ｂの坪量（単位面積当たりの質量）は、２０〜３００ｇ／ｍ２であるのが好ましく、２０〜５０ｇ／ｍ２であるのがより好ましい。
【００３２】
コールドシール層１３ａおよびコールドシール層１３ｂは、圧力を加えることにより接着する感圧接着性を有する層である。
【００３３】
コールドシール層１３ａおよびコールドシール層１３ｂは、ゴムとアクリル樹脂とで構成されたコールドシール剤で形成された層である。このように、コールドシール層１３ａおよびコールドシール層１３ｂは、それぞれ、構成成分としてゴムを含むことにより、感圧接着性を発現する。
【００３４】
このような絆創膏用包装材１は、上記第１のシート１１ａおよび第２のシート１１ｂを、図１に示すように第１のシート１１ａおよび第２のシート１１ｂのそれぞれのコールドシール層同士が対向するように設置した後、その縁部において第１のシート１１ａおよび第２のシート１１ｂのそれぞれのコールドシール層同士を接着することにより、上述した絆創膏１００を密封するものである。
【００３５】
ところで、従来より、端部で互いに接着する一対のシート材から構成され、該一対のシート材の間に絆創膏を収納する包装材では、絆創膏の表面基材側および剥離シート側にそれぞれ同じ構成のシート材を用いている。このような包装材では、絆創膏を収納した状態が長期にわたって維持されると、表面基材側のシート材のコールドシール層と表面基材とが経時的に密着（接着）し、包装材と絆創膏との分離が困難となるといった問題があった。このような問題は、絆創膏の表面基材としてポリウレタンフィルムを用いた場合や、表面基材上に印刷層を形成した場合に特に顕著であった。かかる問題を解決するために、表面基材側のシート材にコールドシール層を設けないことも考えられる。しかしながら、この場合、剥離シート側のシート材のコールドシール層と表面基材側のシート材のシート基板とを接着して、絆創膏を包装するので、密封性が担保できないといった問題があった。このように、密封性が損なわれると、密封の不完全な部分から細菌などが包装材の内部に侵入して、絆創膏が汚染されてしまう。すなわち、絆創膏の滅菌状態を保証することが出来なくなるといった問題があった。
【００３６】
これに対し、本発明者らは、鋭意検討した結果、各シート材のコールドシール層中のゴムの含有率が、コールドシール層同士の接着性およびコールドシール層と絆創膏の表面基材との接着性（密着性）に寄与することに着目し、本発明の完成に至った。すなわち、本発明者らは、絆創膏１００の表面基材１０１側に配する第１のシート１１ａのコールドシール層１３ａのゴムの含有率を、絆創膏１００の剥離シート１０４側に配する第２のシート１１ｂのコールドシール層１３ｂのゴムの含有率よりも小さくすることにより、上記問題を解決できることを見出した。
【００３７】
すなわち、本発明の絆創膏用包装材１は、第１のシート１１ａのコールドシール層１３ａのゴムの含有率が、第２のシート１１ｂのコールドシール層１３ｂのゴムの含有率よりも小さいことに特徴を有している。これにより、第１のシート１１ａと第２のシート１１ｂとの接着性を優れたものとすることができるため、絆創膏１００を高い密封状態で絆創膏包装材１内に収納することができる。また、絆創膏１００を絆創膏用包装材１内に収納した状態が長期にわたって維持された場合であっても、絆創膏用包装材１から絆創膏１００を取り出す際に、絆創膏１００の表面基材１０１と絆創膏用包装材１の第１のシート１１ａとが接着してしまい、絆創膏１００と絆創膏用包装材１とが分離困難となるのを効果的に防止することができる。その結果、絆創膏１００を容易に取り出すことができる。
【００３８】
第１のシート１１ａのコールドシール層１３ａのゴムの含有率をＡ［質量％］、第２のシート１１ｂのコールドシール層１３ｂのゴムの含有率をＢ［質量％］としたとき、１．０５≦Ｂ／Ａ≦２．４０の関係を満足するのが好ましく、１．１０≦Ｂ／Ａ≦２．３０の関係を満足するのがより好ましい。このような関係を満足することにより、絆創膏１００をより高い密封状態で絆創膏用包装材１内に収納することができる。また、絆創膏用包装材１から絆創膏１００を取り出す際に、絆創膏１００の表面基材１０１と第１のシート１１ａとが接着してしまい、絆創膏１００と絆創膏用包装材１とが分離困難となるのをより効果的に防止することができ、絆創膏１００をより容易に取り出すことができる。
【００３９】
第１のシート１１ａのコールドシール層１３ａの、ゴムとアクリル樹脂との質量比率は、０．３：１〜２．２：１であるのが好ましく、１：１〜１．８：１であるのがより好ましい。これにより、絆創膏用包装材１から絆創膏１００を取り出す際に、絆創膏１００の表面基材１０１と第１のシート１１ａとが接着してしまい、絆創膏１００と絆創膏用包装材１とが分離困難となるのをより効果的に防止することができる。また、絆創膏１００をより高い密封状態で絆創膏用包装材１内に収納することができる。これに対して、第１のシート１１ａのコールドシール層１３ａに含まれるゴムの比率が前記下限値未満であると、第２のシート１１ｂのコールドシール層１３ｂに含まれるゴムの比率によっては、十分な密封性が得られない場合がある。また、第１のシート１１ａのコールドシール層１３ａに含まれるゴムの比率が前記上限値を超えると、絆創膏１００の表面基材１０１の材質等によっては、絆創膏１００の取り出しを十分に容易に行うことができない場合がある。
【００４０】
第２のシート１１ｂのコールドシール層１３ｂの、ゴムとアクリル樹脂との質量比率は、２．３：１〜４：１であるのが好ましく、２．５：１〜３．５：１であるのがより好ましい。これにより、絆創膏１００をより高い密封状態で絆創膏用包装材１内に収納することができる。これに対して、第２のシート１１ｂのコールドシール層１３ｂに含まれるゴムの比率が前記下限値未満であると、第１のシート１１ａのコールドシール層１３ａに含まれるゴムの比率によっては、十分な密封性が得られない場合がある。また、第２のシート１１ｂのコールドシール層１３ｂに含まれるゴムの比率が前記上限値を超えると、べた付きが多くなり、加工性が低下する場合がある。
【００４１】
コールドシール層１３ａおよびコールドシール層１３ｂを構成するコールドシール剤に含まれるゴムとしては、例えば、ポリイソブチレンゴム、ポリイソプレンゴム、スチレン・イソプレン・スチレンブロック共重合体、スチレン・ブタジエン共重合体等の合成ゴム、天然ゴム等を用いることができる。
なお、上記ゴムのムーニー粘度ＭＬ１＋４（１００℃）は、２０〜２００であるのが好ましく、３０〜１５０であるのがより好ましい。これにより、本発明の効果をより顕著なものとすることができる。
【００４２】
また、コールドシール層１３ａおよびコールドシール層１３ｂを構成するコールドシール剤に含まれるアクリル樹脂としては、（メタ）アクリル系（共）重合体等を用いることができる。
【００４３】
上記（メタ）アクリル系（共）重合体は、（メタ）アクリル酸エステル単量体と、所望により添加される他の単量体とを含むモノマー組成物を（共）重合したものである。
【００４４】
上記（メタ）アクリル酸エステル単量体としては、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｓｅｃ−ブチル、（メタ）アクリル酸ｔ−ブチル、（メタ）アクリル酸ｎ−ペンチル、（メタ）アクリル酸ｎ−ヘキシル、（メタ）アクリル酸シクロヘキシル、（メタ）アクリル酸２−エチルヘキシル、（メタ）アクリル酸イソオクチル、（メタ）アクリル酸デシル、（メタ）アクリル酸ドデシル、（メタ）アクリル酸ミリスチル、（メタ）アクリル酸パルミチル、（メタ）アクリル酸ステアリル等の、エステル部分のアルキル基の炭素数が１〜２０の（メタ）アクリル酸アルキルエステルが挙げられる。ここで、「（メタ）アクリル」は、「アクリル」又は「メタクリル」を表す。
【００４５】
これらの（メタ）アクリル酸エステル単量体は、一種単独で、あるいは二種以上を組み合わせて用いることができる。
【００４６】
上記他の単量体としては、酢酸ビニル、プロピオン酸ビニル等のビニルエステル類；スチレン、α−メチルスチレン等のスチレン系単量体；アクリロニトリル、メタクリロニトリル等のニトリル系単量体；等が挙げられる。
【００４７】
上記モノマー組成物の重合方法としては、特に制限されず、従来公知の方法、例えば、乳化重合、ラジカル重合等の方法を採用できる。
【００４８】
第１のシート１１ａのコールドシール層１３ａの塗布量は、３〜１０ｇ／ｍ２であるのが好ましく、４〜６ｇ／ｍ２であるのがより好ましい。
【００４９】
また、第２のシート１１ｂのコールドシール層１３ｂの塗布量は、３〜１０ｇ／ｍ２であるのが好ましく、４〜６ｇ／ｍ２であるのがより好ましい。
【００５０】
以上、本発明の絆創膏用包装材および絆創膏包装体の好適な実施形態について説明したが、本発明は、これらに限定されるものではない。
【実施例】
【００５１】
次に、本発明の具体的実施例について説明する。
［１］絆創膏用包装材および絆創膏包装体の作製【００５２】
（実施例１）
［第１のシートの作製］
まず、シート基材としてのグラシン紙（坪量：４０ｇ／ｍ２）を用意し、その表面に、ゴム（天然ゴム、ムーニー粘度ＭＬ１＋４（１００℃）：４０）と、アクリル樹脂（アクリル酸エチル・メタクリル酸メチル共重合体）とを質量比率１．５：１の割合で含むエマルジョン型コールドシール剤（固形分：３０質量％）を、乾燥後の塗布量が５ｇ／ｍ２となるように塗工した。【００５３】
その後、１００℃の条件下で５分間乾燥させ、コールドシール層を形成した。これにより、第１のシートが得られた。【００５４】
［第２のシートの作製］
まず、シート基材としてのグラシン紙（坪量：４０ｇ／ｍ２）を用意し、その表面に、ゴム（天然ゴム、ムーニー粘度ＭＬ１＋４（１００℃）：４０）と、アクリル樹脂（アクリル酸エチル・メタクリル酸メチル共重合体）とを質量比率３：１の割合で含むエマルジョン型コールドシール剤（固形分：３０質量％）を、乾燥後の塗布量が５ｇ／ｍ２となるように塗工した。【００５５】
その後、１００℃の条件下で５分間乾燥させ、コールドシール層を形成した。これにより、第２のシートが得られた。【００５６】
［絆創膏包装体の作製］
表面基材上に印刷層を有する絆創膏（構成：キャラクターを図柄とした印刷層／厚さ５０μｍのポリウレタンフィルム（表面基材）／アクリル系粘着剤層／パッド層／剥離シート、サイズ：１９ｍｍ×７２ｍｍ）を、キャラクターを図柄とした印刷層が第１のシートのコールドシール層と対向し、剥離シートが第２のシートのコールドシール層と対向するように第１のシートと第２のシートとで構成される絆創膏用包装材に収納する。その後、第１のシートと第２のシートの縁部を圧着させて、絆創膏を絆創膏包装材内に密封し、図２に示したような、絆創膏包装体を作製した。【００５７】
（実施例２〜７）
第１のシートおよび第２のシートのゴムとアクリル樹脂との質量比率を表１に示すようにした以外は、前記実施例１と同様に絆創膏用包装材（第１のシートおよび第２のシート）および絆創膏包装体を作製した。【００５８】
（比較例１〜７）
第１のシートおよび第２のシートのゴムとアクリル樹脂との質量比率が同じであり、その値を表１に示すようにした以外は、前記実施例１と同様に絆創膏用包装材（第１のシートおよび第２のシート）および絆創膏包装体を作製した。【００５９】
上記各実施例および各比較例における、ゴムとアクリルとの質量比率、および、第１のシートのコールドシール層のゴムの含有率をＡ［質量％］、第２のシートのコールドシール層のゴムの含有率をＢ［質量％］としたときのＢ／Ａの値を表１に示した。【００６０】
【表１】
0005524180.tif 000002
【００６１】
［２］評価
［２−１］絆創膏の取り出し容易性の評価
各実施例および各比較例の絆創膏包装体を、加速環境（４０℃、７５％ＲＨ）に６ヶ月間保管した。【００６２】
次に、絆創膏包装体における絆創膏の剥離シート側の第２のシートを剥がした後にさらに剥離シートを剥がして、絆創膏の粘着層に、絆創膏と同じ幅に切取った２５μｍのＰＥＴフィルムを貼付した。【００６３】
次に、ＰＥＴフィルムを固定した状態で、第１のシートを折り返して、第１のシートを３００ｍｍ／ｍｉｎの速度で１８０°方向に引っ張った。このときの引っ張り応力を測定し、Ｎ／２５ｍｍに換算した。【００６４】
また、印刷層とコールドシール層の密着性を、手で絆創膏を剥がす動作を行うことにより、下記の４段階の基準に従い官能評価した。【００６５】
Ａ：手で容易に剥がせる。
Ｂ：やや密着しているが許容範囲である。
Ｃ：強く密着している。
Ｄ：一体化している（剥がせない）【００６６】
［２−２］密封性の評価
上記各実施例および各比較例の絆創膏包装体を、はさみを用い半分に切り分け、内部の絆創膏を取り除き、袋状の試験片を得た。【００６７】
次に、各試験片の袋状の内部に噴射スプレーのノズルを差込み、１〜２回、下記試験溶液を噴射し、試験片内部の全面が湿ったことを確認した。【００６８】
次に、試験片を３０秒間この状態に保った。その時に、試験片の圧着した縁部を試験溶液が通り抜けて浸透しているかどうかを確認し、浸透が無いものをＡ、浸透があったものをＢとした。【００６９】
試験溶液の組成：ポピドンヨード０．４５ｇ、グリセリン４０ｇ、プロピレングリコール２４ｇ、エタノール１７ｍＬ、Ｄ−ソルビトール（７０％）２５ｇ、ヨウ化カリウム０．３ｇ
これらの結果を表２に示す。【００７０】
【表２】
0005524180.tif 000003
【００７１】
表２から明らかなように、本発明の絆創膏用包装材（絆創膏包装体）では、絆創膏の密封性が高く、かつ、絆創膏を容易に取り出すことができるものであった。これに対して、比較例では満足な結果が得られなかった。
【符号の説明】
【００７２】
１                  絆創膏用包装材
１１ａ              第１のシート
１１ｂ              第２のシート
１２ａ、１２ｂ      シート基材
１３ａ、１３ｂ      コールドシール層
１００              絆創膏
１０１              表面基材
１０２              粘着層
１０３              パッド層
１０４              剥離シート
１０５              印刷層
【図１】
0005524180.tif 000004
【図２】
0005524180.tif 000005